FR 2939641 A1 20100618 FR 0858681 A 20081217 Matelas autogonflant thérapeutique La présente invention concerne le domaine des dispositifs de support de type matelas ou coussins pour supporter le corps d'une personne assise ou allongée, et plus particulièrement des dispositifs de support en mousse de type matelas ou coussin thérapeutique pour supporter le corps d'un patient en réduisant les risques d'escarres. Des dispositifs de support de ce type sont notamment utilisés comme sur-matelas pour les soins de patients, car ils permettent d'assurer une répartition adéquate des pressions d'interface, c'est-à-dire des pressions exercées localement par chaque point du corps sur la surface du matelas, en fonction de la morphologie et de la position des patients, et ainsi d'éviter ou réduire les risques de formation d'escarres de décubitus dans les zones du corps à risque, telle que la zone du sacrum et celle des talons par exemple. L'invention concerne plus particulièrement un sur-matelas en mousse autogonflant et imperméable sur lequel un individu peut être allongé et soutenu dans des conditions de confort optimal. Ces matelas autogonflants ou autogonflables sont constitués de mousse réticulée à cellules ouvertes. Ils présentent l'intérêt de pouvoir être compactés pour faciliter le transport et de se gonfler seuls par simple ouverture des valves du sur-matelas et décompression de la mousse reprenant sa forme initiale et se gonflant ainsi d'air. On connaît des matelas et sur-matelas autogonflants réalisés en mousse constituée exclusivement de mousse polyuréthane haute résilience. Ces matelas présentent une hauteur supérieure à 5cm et sont utilisés essentiellement pour le camping. Une mousse est considérée appartenir à la catégorie des mousses haute résilience, si le facteur de confort c dans un test en indentation est supérieur à 2,5, le facteur de confort c étant le rapport entre l'indentation obtenue à 65% de compression et l'indentation obtenue à 25%. Le test d'indentation est décrit ci-après. On connaît un sur-matelas autogonflant visant à réduire les escarres de décubitus et assurant une diminution localisée des pressions d'interface et une meilleure uniformité des pressions d'interface du patient sur le matelas, ledit matelas ou sur-matelas contenant uniquement une mousse polyuréthane viscoélastique. Une mousse est dite viscoélastique de par ses propriétés rhéologiques combinant � élasticité � par laquelle la mousse a une réponse quasiment instantanée comme un ressort suite à une sollicitation et � viscosité � par laquelle la mousse a une réponse différée comme un amortisseur suite à une sollicitation en compression sur la mousse, une mousse classique n'ayant en général qu'une réponse � élastique �. Un sur-matelas en mousse viscoélastique tel que décrit dans la technique antérieure s'adapte aux patients en distribuant plus efficacement, c'est-à-dire de façon homogène le poids du corps, et en limitant les pressions de surface globales. En revanche, comme mentionné précédemment, ces sur-matelas autogonflants en mousse viscoélastique assurent une répartition des pressions d'interface bien meilleure que les produits en mousse polyuréthane haute résilience autogonflants. En matière thérapeutique, notamment en vue de réduire les escarres de décubitus, ces matelas ou sur-matelas autogonflants en mousse viscoélastique présentent l'avantage de pouvoir porter un patient relativement lourd avec une quantité de mousse relativement réduite par rapport à un matelas mousse ordinaire. Ces sur-matelas présentent toutefois l'inconvénient d'être relativement lourds et peu aisément manipulables d'une part, et d'autre part, proportionnellement coûteux par rapport au prix des matelas en mousse polyuréthane haute résilience. Le but de la présente invention est de fournir un dispositif de support en mousse autogonflant thérapeutique réduisant les risques d'escarres, qui soit à la fois léger pour en permettre un transport facilité, de prix inférieur au prix des matelas autogonflant thérapeutiques constitués uniquement de mousse viscoélastique et conférant une efficacité en termes de répartition des pressions d'interfaces améliorée par rapport au sur-matelas autogonflants thérapeutiques en mousse viscoélastique. Pour ce faire, la présente invention fournit un matelas autogonflant thérapeutique en mousse réticulée à cellules ouvertes, comprenant un revêtement superficiel étanche à l'air et à l'eau et équipé d'au moins une valve, caractérisé en ce qu'il comprend deux couches superposées de mousse réticulée à cellules ouvertes collées entre elles consistant dans une couche inférieure de mousse à haute résilience et une couche supérieure de mousse viscoélastique, l'ensemble des deux couches étant revêtu d'au moins un film ou enduit d'un liant polymère recouvrant intégralement l'ensemble des deux couches sur leur face externe excepté au niveau d'au moins une valve. Un matelas ou sur-matelas selon la présente invention présente l'avantage de comporter deux types de mousse à savoir une mousse haute résilience apportant de la légèreté ainsi qu'un faible coût et une mousse viscoélastique apportant une importante efficacité en termes de répartition des pressions d'interface. Plus précisément, la mousse viscoélastique d'accueil apporte un confort et permet de mouler le corps du patient reposant sur la couche supérieure viscoélastique, tandis que la couche inférieure haute résilience apporte le support du patient. Du fait que le matelas n'est pas exclusivement constitué de couche viscoélastique, mais uniquement d'une couche supérieure viscoélastique, donc d'épaisseur réduite par rapport au sur-matelas de la technique antérieure contenant uniquement une couche viscoélastique, un sur-matelas selon la présente invention est d'un coût réduit par rapport à celui de la technique antérieure. En outre, du fait que la couche viscoélastique est supportée par une couche de mousse à haute résilience autogonflante, le support apporté au patient est de plus grand confort qu'un sur-matelas constitué exclusivement de mousse viscoélastique. En effet, il apparaît qu'une épaisseur réduite de couche viscoélastique est suffisante pour bien mouler le patient. D'autre part, le support par une mousse à cellules ouvertes autogonflante haute résilience revêtu d'un film ou enduit étanche améliore le support par rapport à une mousse classique non autogonflante, car l'air contenu dans la couche inférieure de mousse haute résilience autogonflante aide à la portée du patient et surtout, de par son caractère autogonflant, la couche inférieure s'adapte spécifiquement à la morphologie du patient. Classiquement, dans un matelas autogonflant, au repos l'air entre dans le matelas, le matelas ainsi gonflé les valves sont fermées et le patient est allongé sur le sur-matelas. Une fois le patient installé, les valves peuvent être ouvertes jusqu'à ce qu'il n'y ait plus d'air qui sorte du sur-matelas. Le sur-matelas prend alors parfaitement la forme du patient apportant une bonne répartition des pressions d'interface et les valves peuvent alors être refermées. Selon la présente invention, ce sont les deux couches du matelas qui sont accommodées spécifiquement pour chaque patient de par leur dégonflage partiel, l'effet des deux couches de mousse ayant un effet optimal pour tous les patients quel que soit leur poids, contrairement à un matelas classique, qui sera trop dur pour certains patients et trop mou pour d'autres patients. Ainsi, la couche supérieure viscoélastique permet en se thermoformant au contact du corps du patient d'offrir une surface de contact maximum entre le sur-matelas ou matelas et le patient et ainsi limiter le nombre de points ayant des pics de pression pouvant engendrer des escarres. Mais, d'autre part sous l'effet de son poids, le patient s'enfonce dans le matelas ou sur-matelas y compris dans la couche inférieure haute résilience. Enfin, le fait que la couche inférieure haute résilience soit intégrée dans le matelas autogonflant confère une meilleure réactivité de celle-ci lors des sollicitations en compression par le patient en comparaison avec la combinaison d'un sur-matelas contenant uniquement une mousse viscoélastique reposant sur un matelas en mousse haute résilience classique non autogonflant. Le revêtement de surface permet d'assurer une imperméabilité à l'air et à l'eau intégrale, la valve permettant l'autogonflage et le dégonflage du matelas. Lorsque le sur-matelas n'est pas utilisé, il peut être roulé en ouvrant ses valves afin d'en chasser l'air piégé à l'intérieur, et, une fois intégralement roulé, les valves peuvent être refermées et le sur-matelas rangé dans un sac de transport. Selon d'autres caractéristiques préférées de réalisation de l'invention : les deux dites couches de mousse sont constituées de mousse de polyuréthane, - la couche à haute résilience inférieure présente une épaisseur supérieure à celle de la couche viscoélastique supérieure, et - que la densité de la mousse haute résilience de la couche inférieure est inférieure à la densité de la mousse viscoélastique de la couche supérieure. Il existe différentes variantes de polymères polyuréthane avec différents dérivés, notamment des mousses dites écologiques, avec des polymères polyuréthane dérivés de composants d'huile de soja. On peut également utiliser des mousses en latex synthétique ou naturel, mais leur usage dans les établissements hospitaliers est prohibé pour des raisons d'ordre sanitaire. De préférence, la couche de colle entre les surfaces inférieure et supérieure des deux couche de mousse viscoélastique supérieure et respectivement couche de mousse haute résilience inférieure ne recouvre pas entièrement lesdites surfaces inférieure et supérieure desdites couches de mousse supérieure et respectivement inférieure. En pratique, il y a en effet une grande densité de cellules ouvertes à la surface inférieure de la couche de mousse viscoélastique et à la surface supérieure de la couche de mousse haute résilience, de sorte qu'il est possible de coller les deux couches de mousse sans que les cellules ouvertes ne soient toutes obstruées par la colle. Ainsi, il persiste une communication d'air entre les couche viscoélastique supérieure et couche haute résilience inférieure et il est possible de positionner les deux valves en regard de la seule couche inférieure à proximité de la jonction avec la couche supérieure, comme décrit ci-après. Selon d'autres caractéristiques préférées de réalisation : - la mousse haute résilience de la couche inférieure présente • une densité de 15 à 40 kg/m3, et • une indentation de 50 à 130 N à 40% en compression et, • une résistance en compression à 40% de 1 à 4 kPa, et - la mousse viscoélastique de la couche supérieure présente : • une densité de 40 à 100 kg/m3, et • une indentation de 20 à 90 N à 40% en compression et, • une résistance en compression à 40% de 1 à 3 kPa. Les densités sont mesurées selon la norme NF EN ISO 845. L'indentation correspond à un test selon la norme NF EN ISO 2439, selon le principe de laquelle on mesure les forces appliquées pour enfoncer une plaque de dimension inférieure à l'échantillon éprouvette de matelas testé pour enfoncer la plaque de 25%, 40% et 65% de la hauteur du matelas, la force appliquée à 40% de pénétration étant la valeur d'indentation, tandis que le rapport des forces appliquées pour des pénétrations de 65% et 25% est le facteur d'indentation, encore appelé � SAG factor � ou encore � facteur de confort �. Le test de résistance à la compression est fait selon la norme NF EN ISO 3386/1 et correspond à la pression appliquée avec une plaque de plus grande dimension que l'échantillon de matelas mousse testé. On mesure la pression nécessaire pour obtenir une pénétration correspondant à un enfoncement de 40% de la hauteur du matelas. Les mousses viscoélastiques ont en général des valeurs en indentation et compression inférieures aux mousses haute résilience. Néanmoins, il existe des mousses haute résilience à faible densité et ayant des valeurs en indentation et compression de même ordre que celles des mousses viscoélastiques, celles-ci ayant une plus grande densité. Les mousses viscoélastiques ont en général des densités d'au moins 40kg/m3. Et, à densité équivalente, une mousse viscoélastique présentera les indentation et compression inférieures à celles d'une mousse haute résilience. Plus particulièrement : - la mousse haute résilience est une mousse polyuréthane de densité de 25kg/m3, d'indentation de 70 N à 40% en compression et une résistance en compression à 40% de 1,5 kPa, et - la mousse viscoélastique est une mousse polyuréthane présentant une densité de 64kg/m3, une indentation de 62 N à 40% et une résistance en compression à 40% de 1,8 kPa. Des mousses polyuréthanes de ce type sont commercialisées sous les références � OS 25cm � pour la mousse haute résilience et � VF 6020 � pour la mousse viscoélastique par la Société Recticel. D'autres mousses polyuréthanes haute résilience sont : - la mousse � W2515 � de la Société Eurofoam (Autriche), - la mousse � ELAST 25 � de la Société OLMO (Italie), - la mousse � SB 32S � de la Société Recticel (Royaume-Uni - UK). D'autres mousses polyuréthanes viscoélastiques appropriées sont les mousses de référence � V5020 � de la Société Eurofoam (Autriche), � V50040 � et � V50080 � de la Société Recticel (France), et � GV5030 � de la Société Eurofoam (Allemagne). Ces mousses polyuréthanes ont des propriétés ignifuges de tenue au feu selon la norme BS 5552 (Royaume-Uni - UK). Ce film polyuréthane permet une imperméabilité à l'air, à l'eau et plus généralement aux liquides et bactéries du matelas. Ainsi, l'air contenu dans le matelas ne peut s'échapper que par les valves. D'autre part, le matelas répond de façon optimale aux exigences hygiéniques pour une utilisation dans un établissement hospitalier, l'intérieur du matelas ne pouvant pas être souillé et la surface du matelas pouvant être très facilement nettoyable avec des produits désinfectants habituellement utilisés. Plus particulièrement, ledit revêtement superficiel de l'ensemble des deux couches sur leur face externe est réalisée avec deux films de polyuréthane, de préférence de 100 à 250pm d'épaisseur, comprenant un film supérieur et un film inférieur. Outre, leur élasticité, les revêtements superficiels forment une housse polyuréthane offrant une surface souple et confortable doublée d'une longévité prolongée. Ils sont en outre faciles à nettoyer et forment une interface anti-glissement avec la face inférieure du matelas. De préférence, ledit revêtement superficiel comporte au moins un film, de préférence deux films supérieur et respectivement inférieur, le ou chaque film étant constitué de deux couches de polyuréthane, chaque couche de polyuréthane étant constituée d'un polyuréthane ayant une température de transition vitreuse différente de celle du polyuréthane de l'autre couche. Cette caractéristique permet d'appliquer le film de revêtement du côté présentant une température de transition vitreuse la plus basse, de sorte qu'en chauffant le revêtement à la température de transition vitreuse plus basse, le film qui est au contact de la mousse atteint son point de transition vitreuse, devient visqueux et s'imprègne dans la mousse, l'autre film restant en dessous de sa température de transition vitreuse n'étant pas affecté et conservant l'intégralité de ses propriétés d'imperméabilité. Plus particulièrement, le matelas autogonflant thérapeutique comprend au moins deux valves à haut débit respectivement à chaque coin du pied du sur-matelas et sur la tranche du sur-matelas. Dans un mode de réalisation, les deux valves sont positionnées en regard respectivement de chacune des deux couches inférieure et supérieure. Ces valves à haut débit à torsion assurent un gonflage automatique du matelas sans effort, éliminant ainsi la présence de pompe manuelle ou mécanique. Toutefois, dans le cas où le revêtement superficiel est constitué de deux films supérieur et inférieur comme mentionné ci-dessus, avantageusement, les deux valves sont intercalées et collées entre les deux films supérieur et inférieur dudit revêtement superficiel. Avantageusement, le matelas est un sur-matelas et la couche inférieure présente une hauteur de 3 à 7cm et la couche supérieure présente une hauteur de 2 à 5cm, la hauteur totale des deux couches superposées étant de 5 à 12 cm. La présente invention fournit également un dispositif de support thérapeutique, comprenant un matelas en mousse, de préférence de polyuréthane haute résilience, sur lequel est appliqué un sur-matelas selon l'invention. L'ensemble du dispositif support peut être contenu dans une housse extérieure, le sur-matelas bénéficiant alors d'une double protection. La présente invention fournit également un procédé d'utilisation d'un matelas autogonflant thérapeutique selon l'invention, caractérisé en ce qu'on réalise les étapes dans lesquelles : 1) on ouvre les valves du sur-matelas autogonflant jusqu'à ce qu'il se gonfle au maximum, et 2) on installe un patient sur le matelas pour chasser une partie de l'air contenu dans le matelas, les valves étant ouvertes, et 3) lorsqu'il n'y a plus d'air qui sort du matelas, on referme les valves. Une fois que le patient installé sur le matelas a chassé partiellement l'air contenu le matelas, le patient est moulé par le matelas grâce à la mousse viscoélastique et à l'air. Lorsqu'il n'y a plus d'air qui sort du matelas, on a atteint l'équilibre, le matelas est alors � programmé � ou adapté spécifiquement au poids et à la morphologie du patient au niveau des deux couches de mousse viscoélastique et respectivement haute résilience. Le fait de fermer les valves permet de maintenir cet équilibre. La bonne répartition correspond à une surface de contact maximale et des pics de pressions les plus bas possibles. Pour vérifier les pressions d'interface, on utilise des capteurs de pression d'interface positionnés entre le matelas et le patient. Les pressions sont enregistrées grâce à des logiciels, notamment un logiciel � X Sensor � connu de l'homme de l'art. On vérifie en particulier les distributions de pressions, les pics de pressions, les moyennes de pressions et les surfaces de contact de pression. D'autres caractéristiques et avantages de la présente invention apparaîtront à la lumière de la description détaillée qui va suivre faite de manière illustrative et non limitative, en référence aux figures annexées dans lesquelles - La figure 1 représente une vue de dessus d'un sur-matelas autogonflant 1 selon la présente invention, et - La figure 2 représente une vue de côté sur sa tranche d'un sur-matelas 1 selon la présente invention. Le sur-matelas 1 selon la présente invention, est constitué des deux couches suivantes : - une couche inférieure en mousse de polyuréthane à cellules ouvertes haute résilience de référence 3 � OS 25cm � de la Société Recticel, présentant les caractéristiques suivantes : • densité : 25kg/m3, • indentation : 70 N à 40% en compression, • résistance en compression à 40 % : 1,5 KPa. La couche inférieure 3 de mousse polyuréthane haute résilience OS 25cm présente une hauteur de 5 cm. - une couche supérieure constituée de mousse viscoélastique à cellules ouvertes de référence � VF 6020 � de la Société Recticel présentant les caractéristiques suivantes : • densité : 64kg/m3, • indentation : 62 N à 40% en compression, • résistance en compression à 40 % : 1,8 kPa, En traction, la contrainte nécessaire pour atteindre la rupture en élongation de la couche inférieure et de 73 kPa et sa résistance au déchirement de la mousse � VF 6020 � est de 241 N/m. Ces deux couches sont collées entre elles au niveau, respectivement de la face inférieure de la couche supérieure et de la face supérieure de la couche inférieure, notamment avec une colle à l'eau. La couche de colle ne revêt pas entièrement la surface inférieure de la couche supérieure 2 et la surface supérieure de la couche inférieure 3, car il y a trop de cellules ouvertes sur ces surfaces pour qu'elles soient toutes obstruées par la colle. Ainsi, il persiste une communication d'air entre les deux couches, qui permet l'accolement et la mise en forme des deux couches lorsque le patient s'installe sur le matelas. L'ensemble des deux couches est entièrement revêtu sur ses faces externes libres de deux films polyuréthane, comprenant deux couches de polyuréthane de températures de transition vitreuse différentes, notamment une couche que l'on chauffe pour la rendre visqueuse et la coller contre la mousse des deux couches inférieure et supérieure du matelas, tandis que le film externe du revêtement polyuréthane reste en dessous de sa température de transition vitreuse. L'épaisseur ou hauteur de la couche de mousse polyuréthane viscoélastique 2 est de 3cm. Le film supérieur 5a de polyuréthane revêt la couche supérieure 2 de mousse viscoélastique sur la surface supérieure et sur ses tranches et revêt également l'extrémité supérieure des parois latérales de la couche inférieure 3 de mousse haute résilience. Le film supérieur 5a déborde au-delà de la ligne de jonction de collage 6 entre les deux couches supérieure 2 et inférieure 3. Les valves 4a,4b sont coincées et collées au niveau de la ligne de jonction 51 entre les deux film supérieur 5a et film inférieur 5b de revêtement superficiel. Les deux mousses du sur-matelas de référence � OS 25cm � et � VF 6020 � présentent une tenue au feu permettant de passer les tests de résistance au feu selon la norme anglaise BS 6807 CR IB5. Les valves 4a,4b sont placées aux deux coins côté pieds pour une facilité d'accès, lorsque le sur-matelas est posé sur un lit, de préférence les deux valves sont disposées au regard de la tranche du matelas et positionnées à proximité de l'interface 6 pour les deux couches supérieure 2 et inférieure 3. Les dimensions d'un sur-matelas en longueur sont de 180 à 210cm, notamment 197cm ; 70 à 100cm, notamment 86cm en largeur et 5 à 12cm, notamment 8 en hauteur. REVENDICATIONS1. Matelas (1) autogonflant thérapeutique en mousse réticulée à cellules ouvertes, comprenant un revêtement superficiel (5a,5b) étanche à l'air et à l'eau et équipé d'au moins une valve (4a,4b), caractérisé en ce qu'il comprend deux couches (2,3) superposées de mousse réticulée à cellules ouvertes collées (6) entre elles consistant dans une couche inférieure (3) de mousse à haute résilience (HR) et une couche supérieure (2) de mousse viscoélastique, l'ensemble des deux couches étant revêtu d'au moins un film ou enduit d'un liant polymère recouvrant intégralement l'ensemble des deux couches sur leur face externe excepté au niveau d'au moins une valve. 2. Matelas autogonflant thérapeutique selon la revendication 1 caractérisé en ce que les deux dites couches de mousse sont constituées de mousse de polyuréthane. 3. Matelas selon la revendication 1 ou 2 caractérisé en ce que la couche à haute résilience inférieure (3) présente une épaisseur supérieure à celle de la couche viscoélastique supérieure (2). 4. Matelas autogonflant thérapeutique selon l'une des revendications 1 à 3 caractérisé en ce que la densité de la mousse haute résilience de la couche inférieure (3) est inférieure à la densité de la mousse viscoélastique de la couche supérieure (2). 5. Matelas autogonflant thérapeutique selon l'une des revendications 1 à 4, caractérisé en ce la couche de colle (6) entre les deux couche de mousse viscoélastique supérieure (2) et couche de mousse haute résilience inférieure (3) ne recouvre pas entièrement les surface inférieure et supérieure desdites couches de mousse supérieure et respectivement inférieure. 6. Matelas autogonflant thérapeutique selon l'une des revendications 1 à 5 caractérisé en ce que la mousse haute résilience de la couche inférieure présente : - une densité de 15 à 40kg/m3, et - une indentation de 50 à 130 N à 40% en compression et, - une résistance en compression à 40% de 1 à 4 kPa. 7. Matelas autogonflant thérapeutique selon la revendication 6 caractérisé en ce que la mousse haute résilience est une mousse polyuréthane de densité de 25kg/m3, d'indentation de 70 N à 40% en compression et une résistance en compression à 40% de 1,5 kPa. 8. Matelas autogonflant thérapeutique selon l'une des revendications 1 à 5 caractérisé en ce que la mousse viscoélastique de la couche supérieure présente : - une densité de 40à 100 kg/m3, et - une indentation de 20 à 90 N à 40% en compression et, - une résistance en compression à 40% de 1 à 3 kPa. 9. Matelas autogonflant thérapeutique selon la revendication 8 caractérisé en ce que la mousse viscoélastique est une mousse polyuréthane présentant une densité de 64kg/m3, une indentation de 62 N à 40% et une résistance en compression à 40% de 1,8 kPa. 10. Matelas autogonflant thérapeutique selon l'une des revendications 1 à 9 caractérisé en ce que ledit revêtement (6) superficiel de l'ensemble des deux couches sur leur face externe est réalisée avec deux films de polyuréthane, de préférence de 100à 250pm d'épaisseur, comprenant un film supérieur (5a) et un film inférieur (5b). 11. Matelas autogonflant thérapeutique selon la revendication 10, caractérisé en ce que ledit revêtement superficiel comporte au moins un film (5a,5b), de préférence deux films supérieur (5a) et respectivement inférieur (5b), le ou chaque film étant constitué de deux couches de polyuréthane, chaque couche de polyuréthane étant constituée d'un polyuréthane ayant une température de transition vitreuse différente de celle du polyuréthane de l'autre couche. 12. Matelas autogonflant thérapeutique selon l'une des revendications 1 à 11 caractérisé en ce qu'il comprend au moins deux valves à haut débit (4a-4b) respectivement à chaque coin du pied du sur-matelas et sur la tranche du sur-matelas. 13. Matelas autogonflant thérapeutique selon les revendications 10 et 12, caractérisé en ce que les deux valves sont intercalées et collées entre les deux films supérieur et inférieur dudit revêtement superficiel. 14. Matelas autogonflant thérapeutique selon l'une des revendications 1 à 13, caractérisé en ce que le matelas est un sur-matelas et la couche inférieure (3) présente une hauteur de 3 à 7cm et la couche supérieure (2) présente une hauteur de 2 à 5cm, la hauteur totale des deux couches superposées étant de 5 à 12cm. 15. Dispositif de support thérapeutique caractérisé en ce qu'il comprend un matelas en mousse, de préférence polyuréthane haute résilience, sur lequel est appliqué un sur-matelas selon la revendication 14. 16. Procédé d'utilisation d'un matelas autogonflant thérapeutique selon l'une des revendications 1 à 15 caractérisé en ce qu'on réalise les étapes dans lesquelles : 1) on ouvre les valves (4a,4b) du sur-matelas autogonflant (1) jusqu'à ce qu'il se gonfle au maximum, et 2) on installe un patient sur le matelas pour chasser une partie de l'air contenu dans le matelas, les valves étant ouvertes, et 3) lorsqu'il n'y a plus d'air qui sort du matelas, on referme les valves.